(57)【要約】 【課題】ＰＤＰの放電電圧と発光効率の向上を図る。【解決手段】ＰＤＰが、放電空間Ｓを介して対向する前面ガラス基板１および背面ガラス基板５と、この前面ガラス基板１と背面ガラス基板５の間に配置されるとともに互いに直交する方向に延びて交差する部分の放電空間Ｓにそれぞれ放電セルＣを形成する複数の行電極対（Ｘ，Ｙ）および列電極Ｄとを備え、結晶格子中の一部の負イオンが電子によって置換された電子化化合物ｅが、放電セルＣに面する部分に配置されて放電セルＣに露出されている。【選択図】図２
2008041438.tif 000002
【特許請求の範囲】
【請求項１】
放電空間を介して対向する前面基板および背面基板と、この前面基板と背面基板の間に配置されるとともに互いに直交する方向に延びて交差する部分の放電空間にそれぞれ単位発光領域を形成する複数の行電極対および列電極とを備えたプラズマディスプレイパネルにおいて、
結晶格子中の一部の負イオンが電子によって置換された電子化化合物が、前記前面基板と背面基板の間の単位発光領域に面する部分に配置されて、各単位発光領域に露出されていることを特徴とするプラズマディスプレイパネル。
【請求項２】
前記前面基板側に、行電極対とこの行電極対を被覆する誘電体層とこの誘電体層の単位発光領域に対向する面を被覆する保護層が形成されて、この保護層内に電子化化合物が混合されている請求項１に記載のプラズマディスプレイパネル。
【請求項３】
前記保護層が酸化マグネシウムによって形成されている請求項２に記載のプラズマディスプレイパネル。
【請求項４】
前記電子化化合物が保護層の所要の部分的な領域に配置されている請求項２に記載のプラズマディスプレイパネル。
【請求項５】
前記電子化化合物が、保護層の行電極対が延びる方向と平行な方向に延びるとともに行電極対の放電を発生させる部分に対向する帯状部分に混合されている請求項４に記載のプラズマディスプレイパネル。
【請求項６】
前記電子化化合物が、保護層の各単位発光領域毎に独立しているとともに行電極対の放電を発生させる部分に対向する島状部分に混合されている請求項４に記載のプラズマディスプレイパネル。
【請求項７】
前記前面基板側に、行電極対とこの行電極対を被覆する誘電体層とこの誘電体層の単位発光領域に対向する面を被覆する保護層が形成されて、この保護層が、誘電体層上に形成された酸化マグネシウム層とこの酸化マグネシウム層上に積層されて単位発光領域に面する電子放出層とを有し、この電子放出層が電子化化合物によって形成されている請求項１に記載のプラズマディスプレイパネル。
【請求項８】
前記電子放出層が保護層上の所要の部分的な領域に形成されている請求項７に記載のプラズマディスプレイパネル。
【請求項９】
前記電子放出層が、行電極対の放電を発生させる部分に対向するとともに行電極対が延びる方向と平行な方向に延びる帯状に形成されている請求項８に記載のプラズマディスプレイパネル。
【請求項１０】
前記電子化化合物が、行電極対の放電を発生させる部分に対向するとともに各単位発光領域毎に独立した島状に形成されている請求項８に記載のプラズマディスプレイパネル。
【請求項１１】
前記背面基板側に列電極と単位発光領域に面する蛍光体層が形成されて、この蛍光体層内に電子化化合物が混合されている請求項１に記載のプラズマディスプレイパネル。
【請求項１２】
前記前面基板側に、行電極対とこの行電極対を被覆する誘電体層とこの誘電体層の単位発光領域に対向する面を被覆する保護層が形成され、背面基板側に列電極と単位発光領域に面する蛍光体層が形成され、この蛍光体層と保護層に電子化化合物が配置されている請求項１に記載のプラズマディスプレイパネル。
【請求項１３】
前記電子化化合物が、１２ＣａＯ・７Ａｌ2Ｏ3で示される組成を有する化合物を含んでいる請求項１に記載のプラズマディスプレイパネル。
【請求項１４】
前記電子化化合物は、結晶表面近くの結晶格子中の一部の負イオンが電子と置換されている請求項１ないし１３の何れかに記載のプラズマディスプレイパネル。
【請求項１５】
前記電子化化合物が、結晶中に密度が低い電子包接ケージを有している請求項１ないし１３の何れかに記載のプラズマディスプレイパネル。
【請求項１６】
前記前面基板と背面基板の間の単位発光領域に面する部分に、電子化化合物とともに、電子線によって励起されることにより波長域２００〜３００ｎｍ内にピークを有するカソードルミネッセンス発光を行う特性を有する酸化マグネシウム結晶体が配置されている請求項１に記載のプラズマディスプレイパネル。
【請求項１７】
前記酸化マグネシウム結晶体が、２０００オングストローム以上の粒径を有している請求項１６に記載のプラズマディスプレイパネル。
【請求項１８】
前記酸化マグネシウム結晶体が、気相酸化法によって生成された酸化マグネシウム単結晶体である請求項１６に記載のプラズマディスプレイパネル。
【請求項１９】
前記放電空間内に、１０体積パーセント以上のキセノンを含む放電ガスが封入されている請求項１に記載のプラズマディスプレイパネル。
【発明の詳細な説明】
【技術分野】
【０００１】
この発明は、プラズマディスプレイパネルの構成に関する。
【背景技術】
【０００２】
従来の面放電方式交流型プラズマディスプレイパネル（以下、ＰＤＰという）には、前面ガラス基板の背面の行電極対を被覆する誘電体層上に、蒸着またはスパッタリングによって形成される薄膜酸化マグネシウム層と気相酸化法によって生成された酸化マグネシウム単結晶体を含む結晶酸化マグネシウム層とが積層された保護層が形成されているものがある（特許文献１参照）。
【０００３】
この従来のＰＤＰは、誘電体層の保護層を構成する結晶酸化マグネシウム層が気相酸化法によって生成された酸化マグネシウム単結晶体を含んでいることにより、ＰＤＰにおける放電確率や放電遅れなどの放電特性を改善して、良好な放電特性を得ることが出来る。
【０００４】
しかしながら、この従来のＰＤＰは、誘電体層の保護層がアルカリ土類酸化物であるＭｇＯによって形成されているために、この保護層の電子放出層としての機能が小さく、特に、放電空間内に高キセノン分圧の放電ガスが封入される場合には、十分な放電電圧の低減効果や発光効率の改善効果を得ることが出来ないという問題を有している。
【０００５】
近年、ＰＤＰの高精細化が進み、表示ライン数が増加するにしたがって、消費電力の低減および発光効率の増加などの放電特性のさらなる向上が強く要望されている。
【０００６】
【特許文献１】特開２００６−５９７８０号公報
【発明の開示】
【発明が解決しようとする課題】
【０００７】
この発明は、上記のような従来のＰＤＰにおける問題点を解決することをその解決課題の一つとしている。
【課題を解決するための手段】
【０００８】
この発明（請求項１に記載の発明）によるＰＤＰは、上記課題を解決するために、放電空間を介して対向する前面基板および背面基板と、この前面基板と背面基板の間に配置されるとともに互いに直交する方向に延びて交差する部分の放電空間にそれぞれ単位発光領域を形成する複数の行電極対および列電極とを備えたプラズマディスプレイパネルにおいて、結晶格子中の一部の負イオンが電子によって置換された電子化化合物が、前記前面基板と背面基板の間の単位発光領域に面する部分に配置されて、各単位発光領域に露出されていることを特徴としている。
【発明を実施するための最良の形態】
【０００９】
この発明は、放電空間を介して対向する前面基板および背面基板と、この前面基板と背面基板の間に配置されるとともに互いに直交する方向に延びて交差する部分の放電空間にそれぞれ単位発光領域を形成する複数の行電極対および列電極とを備え、結晶格子中の一部の負イオンが電子によって置換された電子化化合物が、前記前面基板と背面基板の間の単位発光領域に面する部分に配置されて、各単位発光領域に露出されているＰＤＰをその最良の実施形態としている。
【００１０】
この実施形態におけるＰＤＰは、単位発光領域内において行電極対および列電極によって発生されるリセット放電とアドレス放電，サステイン放電により、マトリクス表示による画像を形成するが、この各放電の発生時に、前面基板と背面基板の単位発光領域に面する部分に配置された電子化化合物から電子が単位発光領域内に放出される。
【００１１】
これによって、ＰＤＰの各放電の放電電圧が低下されるとともに放電遅れが改善され、さらに発光効率が向上される。
【００１２】
そして、放電空間内に１０体積パーセント以上のキセノンを含む放電ガスが封入されている場合でも、十分な放電電圧の低減効果や発光効率の改善効果を得ることが出来る。
【００１３】
上記実施形態のＰＤＰにおいて、電子化化合物を単位発光領域の面する部分に配置する形態としては、行電極対を被覆する誘電体層の単位発光領域に対向する面を被覆する保護層や、単位発光領域に面する蛍光体層内に混合する形態や、誘電体層を被覆する保護層を多層構造にして、この多層構造の保護層のうちの単位発光領域に面している層を電子化化合物によって形成して電子放出層とする形態があり、さらに、電子化化合物を保護層と蛍光体層の双方に配置する形態などがある。
【００１４】
電子化化合物を単位発光領域の面する部分に配置する形態としては、さらに、行電極対が延びる方向と平行な方向に延びるとともに行電極対の放電を発生させる部分に対向する帯状部分に配置したり、各単位発光領域毎に独立しているとともに行電極対の放電を発生させる部分に対向する島状部分に配置する形態などが挙げられ、電子化化合物をＰＤＰにおいて放電が発生する部分に配置することによって、放電電圧の低下や発光効率の向上をより効果的に図ることが出来るようになる。
【００１５】
保護層や多層構造の保護層の他の層を酸化マグネシウムによって形成する場合には、電子化化合物による電子放出機能に加えて、酸化マグネシウムによる電子放出機能を備えることが出来る。
【００１６】
電子化化合物としては、１２ＣａＯ・７Ａｌ2Ｏ3で示される組成を有する化合物等がある。
【００１７】
上記実施形態のＰＤＰには、結晶表面近くの結晶格子中の一部の負イオンが電子と置換されている電子化化合物または結晶中の電子包接ケージの密度が低く、可視光透過率が比較的高い電子化化合物を用いるのが好ましい。
【００１８】
結晶全体の負イオンが電子と交換されている場合や電子包接ケージの密度が高い場合には、電子化化合物が不透明になって、前面基板側に配置される場合には透過率の低下によるパネルの輝度低下を招き、また、蛍光体層内に混合される場合には蛍光体層の発光率を低下させる虞があるが、結晶表面近くの結晶格子中の一部の負イオンが電子と置換されている電子化化合物や電子包接ケージの密度が低い電子化化合物が用いられることによって、輝度低下や発光率の低下を招くことなく、単位発光領域内への電子放出によってＰＤＰの放電電圧の低下と発光効率の向上を図ることが出来る。
【００１９】
上記実施形態のＰＤＰにおいて、前面基板と背面基板の間の単位発光領域に面する部分に、電子化化合物とともに、電子線によって励起されることにより波長域２００〜３００ｎｍ内にピークを有するカソードルミネッセンス発光を行う特性を有する酸化マグネシウム結晶体を配置するようにするのが好ましい。
【００２０】
これによって、電子化化合物による放電電圧の低下および放電遅れの改善，発光効率の向上効果とともに、酸化マグネシウム結晶体による放電遅れ等のＰＤＰの放電特性のさらなる改善効果を発揮することが出来るようになる。
【００２１】
この酸化マグネシウム結晶体としては、２０００オングストローム以上の粒径を有しているものや、気相酸化法によって生成されたもの等が好ましい。
【実施例１】
【００２２】
図１および２は、この発明による面放電交流型ＰＤＰの実施形態の第１実施例を示しており、図１はこの第１実施例におけるＰＤＰを模式的に示す正面図、図２は図１のII−II線における断面図である。
【００２３】
この図１および２に示されるＰＤＰは、表示面である前面ガラス基板１の背面に、行方向（図１の左右方向）に延びる複数の行電極対（Ｘ，Ｙ）が列方向（図１の上下方向）に平行に並設されている。
【００２４】
この行電極対（Ｘ，Ｙ）を構成する行電極Ｘ，Ｙは、それぞれ、行方向に延びる帯状の黒色の金属膜からなるバス電極Ｘａ，Ｙａと、このバス電極Ｘａ，Ｙａに沿って等間隔に配置されてそれぞれの基端部がバス電極Ｘａ，Ｙａに接続された複数の透明電極Ｘｂ，Ｙｂとによって構成されており、対になっている透明電極ＸｂとＹｂが、放電ギャップｇを介して互いに対向されている。
【００２５】
この前面ガラス基板１の背面の列方向において隣接する行電極対（Ｘ，Ｙ）の互いに背中合わせになったバス電極ＸａとＹａの間には、行方向に延びる黒色または暗色の光吸収層２が形成されている。
【００２６】
前面ガラス基板１の背面には、さらに誘電体層３が形成されて、この誘電体層３によって行電極対（Ｘ，Ｙ）および光吸収層２が被覆されている。
【００２７】
この誘電体層３の背面には保護層４が形成されて、この保護層４によって誘電体層３の背面が被覆されている。
【００２８】
この保護層４の構成については、後で詳述する。
【００２９】
前面ガラス基板１と放電空間Ｓを介して平行に対向するように配置された背面ガラス基板５の表示側の面上には、列電極Ｄが、各行電極対（Ｘ，Ｙ）の互いに対となった透明電極ＸｂおよびＹｂに対向する位置において行電極対（Ｘ，Ｙ）と直交する方向（列方向）に延びるように、行方向に互いに所定の間隔を開けて等間隔に並設されている。
【００３０】
この背面ガラス基板５の表示側の面上には、さらに、列電極Ｄを被覆する列電極保護層(誘電体層）６が形成され、この列電極保護層６上に、隔壁７が形成されている。
【００３１】
この隔壁７は、隣接する行電極対（Ｘ，Ｙ）の背中合わせに位置する行電極ＸとＹのバス電極Ｘａ，Ｙａおよびその間に位置する光吸収層２に対向する位置において、それぞれ行方向に延びる複数の横壁７Ａと、隣接する列電極Ｄの間の中間位置に対向する位置において列方向に延びる複数の縦壁７Ｂとによって、略格子形状に形成されている。
【００３２】
そして、この略格子形状の隔壁７によって、前面ガラス基板１と背面ガラス基板５の間の放電空間Ｓが、各行電極対（Ｘ，Ｙ）において互いに対になっている透明電極ＸｂとＹｂに対向する部分毎に区画されて、それぞれ放電セルＣが形成されている。
【００３３】
各放電セルＣに面する隔壁７の横壁７Ａおよび縦壁７Ｂの側面と列電極保護層６の表面には、これらの五つの面を全て覆うように蛍光体層８が形成されており、この蛍光体層８の色は、各放電セルＣ毎に赤，緑，青の三原色に色分けされていて、この赤，緑，青が行方向に順に並ぶように配列されている。
【００３４】
放電空間Ｓ内には、１０体積パーセント以上のキセノンを含む放電ガスが封入されている。
【００３５】
上記保護層４は、薄膜または厚膜のＭｇＯ層内に、結晶格子中の一部の負イオンが電子によって置換された組成を有する電子化化合物（エレクトライド）、例えば１２ＣａＯ・７Ａｌ2Ｏ3等の結晶構造中に電子包接ケージを有する粉体の電子化化合物ｅが混合された構成を備えている。
【００３６】
そして、この電子化化合物ｅは、少なくともその一部がＭｇＯ層の表面に位置されて放電空間Ｓ（放電セルＣ）に露出された状態で、ＭｇＯ層に混合されている。
【００３７】
上記ＰＤＰは、行電極対（Ｘ，Ｙ）の行電極ＸとＹ間または行電極Ｙと列電極Ｄ間で一斉にリセット放電が行われて全ての放電セルＣの初期化が行われた後、行電極Ｙと列電極Ｄ間で選択的にアドレス放電が行われて、放電セルＣに面する部分の誘電体層３に壁電荷が形成された発光セルと壁電荷が消去された非発光セルとが映像信号に対応してパネル面に分布され、この後、発光セルにおいて行電極Ｘ，Ｙの互いに対になっている透明電極ＸｂとＹｂ間で放電ギャップｇを介してサステイン放電が行われて、このサステイン放電によって放電セルＣ内の放電ガス中のキセノンが励起されて真空紫外線が発生され、この真空紫外線によって赤，緑，青に色分けされた蛍光体層８がそれぞれ発光することにより、マトリクス表示による画像を形成する。
【００３８】
この放電セルＣ内における各放電の発生時に、保護層４が電子放出層として機能して、保護層４の表面の放電セルＣに面する位置に位置している電子化化合物ｅから、この電子化化合物ｅから電子が放電セルＣ内に放出される。
【００３９】
この保護層４の電子化化合物ｅからの電子放出によって、放電ガス中に１０体積パーセント以上のキセノンが含まれている場合でも、各放電の放電開始電圧を含むＰＤＰの放電電圧が低下されるとともに、行電極ＸまたはＹのうちの陰極となる側の陰極降下部の電界が小さくなって、紫外線励起効率が高くなり、これによってＰＤＰの発光効率が向上される。
【００４０】
上記ＰＤＰにおいて、保護層４のＭｇＯ層に混合される電子化化合物ｅは、その結晶表面近くの部分にのみ、負イオンが電子によって置換された電子包接ケージを有しているようにするのが好ましい。
【００４１】
これは、厚さのある電子化化合物ｅの結晶全体に電子包接ケージが存在する場合には、電子化化合物ｅの結晶が金属的な状態になり、不透明になって光透過率が低下するため、蛍光体層８から発生する可視光が保護層４を通過し難くなって、パネルの輝度低下が生じるためである。
【００４２】
上記のように、結晶表面近くの部分のみに電子包接ケージが存在する電子化化合物ｅがＭｇＯ層に混合されることによって、パネルの輝度低下を生じさせることなく、電子化化合物ｅによるＰＤＰの放電電圧の低下と発光効率の向上を図ることが出来る。
【００４３】
また、パネルの輝度低下を生じさせることなく電子化化合物ｅによるＰＤＰの放電電圧の低下と発光効率の向上を図るために、結晶における電子包接ケージの密度が低い電子化化合物ｅをＭｇＯ層に混合するようにしても良い。
【００４４】
上記ＰＤＰにおいて、電子化化合物ｅは、保護層４の全面に亘ってＭｇＯ層に混合される場合の他、図３に示されるように、保護層４の放電ギャップｇとこの放電ギャップｇを挟んで互いに対向する透明電極ＸｂとＹｂの先端部分に対向する位置において行方向に延びる帯状部分ｐ１においてのみ、電子化化合物ｅをＭｇＯ層に混合するようにしてもよく、また、図４に示されるように、ＭｇＯ層の放電ギャップｇとこの放電ギャップｇを挟んで互いに対向する透明電極ＸｂとＹｂの先端部分に対向する位置において各放電セルＣ毎に独立した方形の島状部分ｐ２においてのみ、電子化化合物ｅをＭｇＯ層に混合するようにしてもよい。
【００４５】
さらに、上記ＰＤＰにおいて、図５に示されるように、保護層４のＭｇＯ層に、電子化化合物ｅに加えて、電子線により励起されて波長域２００〜３００ｎｍ内にピークを有するカソードルミネッセンス発光を生じる特性を有する例えば気相法酸化マグネシウム結晶体等の酸化マグネシウム結晶体ｍを混合するようにしても良い。
【００４６】
なお、この酸化マグネシウム結晶体ｍは、２０００オングストローム以上の粒径を有しているのが好ましい。
【００４７】
この酸化マグネシウム結晶体の混合によって、電子化化合物ｅによる放電電圧の低下と発光効率の向上効果に加えて、酸化マグネシウム結晶体ｍによる放電確率や放電遅れなどの放電特性の改善効果を発揮することが出来るようになる。
【実施例２】
【００４８】
図６は、この発明による面放電交流型ＰＤＰの実施形態の第２実施例を示している。
【００４９】
前述した第１実施例のＰＤＰにおいては、電子化化合物が保護層を形成するＭｇＯ層内に混合されていたのに対し、この第２実施例のＰＤＰにおいては、保護層がＭｇＯ層と電子化化合物によって形成される電子放出層とによる二層構造に構成されている。
【００５０】
すなわち、図６において、誘電体層３の背面上に薄膜のＭｇＯ層１４Ａが形成され、さらに、このＭｇＯ層１４Ａ上に、結晶格子中の一部の負イオンが電子によって置換された組成を有する電子化化合物（エレクトライド）、例えば１２ＣａＯ・７Ａｌ2Ｏ3等の電子化化合物ｅによって、電子放出層１４Ｂが積層して形成されて、このＭｇＯ層１４Ａと電子放出層１４Ｂの二層によって保護層２４が構成されており、電子放出層１４Ｂが放電セルＣ側に位置することによって電子化化合物ｅが放電セルＣに露出されている。
【００５１】
このＰＤＰの他の部分の構成は、前述した第１実施例の場合と同様であり、同様の構成部分については、図６において図２と同一の符号が付されている。
【００５２】
そして、電子化化合物ｅの組成およびその特性についても第１実施例の場合と同様であり、電子放出層１４Ｂが放電セルＣ側に位置することによって電子化化合物ｅが放電セルＣ内に露出されていることにより、この電子化化合物ｅからの電子放出によって、各放電の放電開始電圧を含むＰＤＰの放電電圧が低下するとともに、行電極ＸまたはＹの陰極となる側の陰極降下部の電界が小さくなり、これによって、紫外線励起効率が高くなってＰＤＰの発光効率が向上される。
【００５３】
この実施例のＰＤＰにおいて、第１実施例の場合と同様に、保護層１４の光透過率の低下を防止するために、結晶表面近くの部分にのみ電子包接ケージを有する電子化化合物ｅや、結晶における電子包接ケージの密度が低い電子化化合物ｅによって電子放出層１４Ｂを形成するようにするのが好ましい。
【００５４】
さらに、上記ＰＤＰにおいて、電子化化合物ｅによる電子放出層１４Ｂは、ＭｇＯ層１４Ａ上の全面に亘って形成される場合の他、第１実施例において説明を行った図３および４のパターンと同様に、ＭｇＯ層１４Ａ上の放電ギャップｇとこの放電ギャップｇを挟んで互いに対向する透明電極ＸｂとＹｂの先端部分に対向する位置において行方向に延びる帯状部分のみ、または、放電ギャップｇとこの放電ギャップｇを挟んで互いに対向する透明電極ＸｂとＹｂの先端部分に対向する位置において各放電セルＣ毎に独立した方形の島状部分のみに形成するようにしてもよい。
【００５５】
さらに、上記ＰＤＰにおいて、電子化化合物ｅによる放電電圧の低下と発光効率の向上効果に加えて、放電確率や放電遅れなどの放電特性の改善効果を発揮することが出来るように、電子放出層１４Ｂに、電子線により励起されて波長域２００〜３００ｎｍ内にピークを有するカソードルミネッセンス発光を生じる特性を有する例えば気相法酸化マグネシウム結晶体等の酸化マグネシウム結晶体ｍを混合するようにしても良い。
【実施例３】
【００５６】
図７は、この発明による面放電交流型ＰＤＰの実施形態の第３実施例を示している。
【００５７】
前述した第１および２実施例のＰＤＰにおいては、電子化化合物が前面ガラス基板側に配置されていたのに対し、この第３実施例のＰＤＰにおいては、蛍光体層内に混合されて、背面ガラス基板側に配置されている。
【００５８】
すなわち、図７において、放電セルＣ内において列電極保護層６上に形成された蛍光体層８内に、結晶格子中の一部の負イオンが電子によって置換された組成を有する電子化化合物（エレクトライド）、例えば１２ＣａＯ・７Ａｌ2Ｏ3等の電子化化合物ｅが、少なくともその一部が蛍光体層８の表面に位置されて放電空間Ｓ（放電セルＣ）に露出された状態で混合されている。
【００５９】
このＰＤＰの他の部分の構成は、保護層４がＭｇＯのみによって形成されている他は、前述した第１実施例の場合と同様であり、同様の構成部分については、図７において図２と同一の符号が付されている。
【００６０】
そして、電子化化合物ｅの組成およびその特性についても第１実施例の場合と同様であり、電子化化合物ｅが放電セルＣ内に露出されていることによって、この電子化化合物ｅから電子が放出されて、ＰＤＰの放電開始電圧を含む放電電圧が低下される。
【００６１】
この実施例のＰＤＰにおいて、電子化化合物ｅが不透明になって蛍光体層１８の発光率が低下するのを防止するために、結晶表面近くの部分にのみ電子包接ケージを有する電子化化合物ｅや、結晶における電子包接ケージの密度が低い電子化化合物ｅを蛍光体層１８に混合するようにするのが好ましい。
【００６２】
上記ＰＤＰにおいて、電子化化合物ｅによる放電電圧の低下と発光効率の向上効果に加えて、放電確率や放電遅れなどの放電特性の改善効果を発揮することが出来るように、図８に示されるように、蛍光体層８に、電子線により励起されて波長域２００〜３００ｎｍ内にピークを有するカソードルミネッセンス発光を生じる特性を有する例えば気相法酸化マグネシウム結晶体等の酸化マグネシウム結晶体ｍを混合するようにしても良い。
【００６３】
また、上記においては、蛍光体層８のみに電子化化合物ｅが混合されている例が示されているが、第１実施例または第２実施例と組み合わせて、前面ガラス基板１側と背面ガラス基板５の双方に電子化化合物ｅが配置されるようにしても良い。
【００６４】
図９は、第１実施例と組み合わせて、電子化化合物ｅが蛍光体層８と保護層４の双方に混合されている例を示しており、図１０は、第２実施例と組み合わせて、電子化化合物ｅが蛍光体層８に混合されているとともに保護層１４がＭｇＯ層１４Ａと電子化化合物ｅによって形成された電子放出層１４Ｂの二層構造に構成されている例を示しており、図１１は、電子化化合物ｅと酸化マグネシウム結晶体ｍが蛍光体層８と保護層４の双方に混合されている例を示しており、その他、様々な態様が可能である。
これらの例によれば、電子化化合物ｅによる放電電圧の低下と発光効率の向上効果、さらには、酸化マグネシウム結晶体ｍによる放電確率や放電遅れなどの放電特性の改善効果が、より一層発揮されるようになる。
【００６５】
なお、上記の各実施例においては、電子化化合物か保護層内または保護層上に配置されている構成が示されているが、保護層を省略して行電極を被覆する誘電体層上に直接配置されるようにＰＤＰを構成しても良い。
【００６６】
この場合、電子化化合物の粉体を誘電体層上に付着させる方法に限らず、電子化化合物を蒸着法やスパッタ法などによって薄膜状に形成して配置したり、または、スクリーン印刷法やオフセット印刷法などによって厚膜状に形成して配置するようにしても良い。
【００６７】
なお、電子化化合物が保護層上に配置される場合においても、電子化化合物の粉体を保護層上に付着させる以外に、蒸着法やスパッタ法などによって薄膜状に形成して配置したり、または、スクリーン印刷法やオフセット印刷法などによって厚膜状に形成して配置するようにしても良い。
【００６８】
また、電子化化合物は、電極に対向する部分以外の領域も含むようにパターン形成しても良いし、または、電極に対向する部分以外の領域にのみ、パターン形成するようにして良い。
【００６９】
このようにして形成される電子化化合物のパターンは、帯状形状や方形形状に限らず、円形形状や楕円形状，蛇行した形状など、適宜所要の形状に設定することが出来る。
【００７０】
上記各実施例のＰＤＰは、放電空間を介して対向する前面基板および背面基板と、この前面基板と背面基板の間に配置されるとともに互いに直交する方向に延びて交差する部分の放電空間にそれぞれ単位発光領域を形成する複数の行電極対および列電極とを備え、結晶格子中の一部の負イオンが電子によって置換された電子化化合物が、前記前面基板と背面基板の間の単位発光領域に面する部分に配置されて、各単位発光領域に露出されている実施形態のＰＤＰを、その上位概念の実施形態としている。
【００７１】
この実施形態におけるＰＤＰは、単位発光領域内において行電極対および列電極によって発生されるリセット放電とアドレス放電，サステイン放電により、マトリクス表示による画像を形成するが、この各放電の発生時に、前面基板と背面基板の単位発光領域に面する部分に配置された電子化化合物から電子が単位発光領域内に放出される。
【００７２】
これによって、ＰＤＰの各放電の放電電圧が低下されるとともに、発光効率が向上され、さらに、放電空間内に１０体積パーセント以上のキセノンを含む放電ガスが封入されている場合でも、十分な放電電圧の低減効果や発光効率の改善効果を得ることが出来る。
【図面の簡単な説明】
【００７３】
【図１】この発明の実施形態の第１実施例を示す正面図である。
【図２】図１のII−II線における断面図である。
【図３】同実施例の変形例を示す正面図である。
【図４】同実施例の他の変形例を示す正面図である。
【図５】同実施例のさらに他の変形例を示す正面図である。
【図６】この発明の実施形態の第２実施例を示す断面図である。
【図７】この発明の実施形態の第３実施例を示す断面図である。
【図８】同実施例の変形例を示す正面図である。
【図９】同実施例の他の変形例を示す正面図である。
【図１０】同実施例のさらに他の変形例を示す正面図である。
【図１１】同実施例のさらに他の変形例を示す正面図である。
【符号の説明】
【００７４】
１            …前面ガラス基板（前面基板）
３            …誘電体層
４            …保護層
５            …背面ガラス基板（背面基板）
８            …蛍光体層
１４          …保護層
１４Ａ        …ＭｇＯ層（酸化マグネシウム層）  
１４Ｂ        …電子放出層
Ｃ            …放電セル（単位発光領域）
Ｘ，Ｙ        …行電極
Ｄ            …列電極
ｅ            …電子化化合物
ｍ            …酸化マグネシウム結晶体
ｐ１          …帯状部分
ｐ２          …島状部分
【図１】
2008041438.tif 000003
【図２】
2008041438.tif 000004
【図３】
2008041438.tif 000005
【図４】
2008041438.tif 000006
【図５】
2008041438.tif 000007
【図６】
2008041438.tif 000008
【図７】
2008041438.tif 000009
【図８】
2008041438.tif 000010
【図９】
2008041438.tif 000011
【図１０】
2008041438.tif 000012
【図１１】
2008041438.tif 000013